(57)【要約】【課題】電極体と電槽内の気体との間の反応によって生じる電池性能の劣化を抑制することのできる非水電解質二次電池の製造方法、及び、非水電解質二次電池を提供する。【解決手段】極板群２０を電池ケース１１内に収容している非水電解質二次電池の製造方法は、正極板２１と負極板２２とをセパレータ２３を挟んで捲回する捲回工程と、極板群２０と非水電解質２７とを電池ケース１１内に収容する収容工程と、電池ケース１１内の気体の一部を不活性ガスに置換して電池ケース１１を封止する不活性ガス封入工程と、二次電池１０を充電後に放電する放電工程とを備える。捲回工程では、負極板２２が正極板２１よりも外周になるように捲回し、不活性ガス封入工程では、放電工程後における電池ケース１１内の活性ガスの割合が所定割合以下となるように、電池ケース１１内の気体の一部を不活性ガスに置き換える。【選択図】図１
2019061823.tif 000002
【特許請求の範囲】
【請求項１】
電極体を電槽に収容している非水電解質二次電池の製造方法であって、
正極板と金属製の集電箔の両面に活物質を有する負極板とをセパレータを挟んで捲回することで前記電極体を作製する捲回工程と、
前記電極体と非水電解質とを前記電槽に収容する収容工程と、
前記電極体と前記非水電解質とが収容された前記電槽内の気体の一部を不活性ガスに置換するとともに、この置換した状態で前記電槽を封止する不活性ガス封入工程と、
前記電槽の封止された二次電池を充電後に放電する放電工程とを備え、
前記捲回工程では、前記負極板を前記正極板よりも外周に配置する部分を有するように捲回し、
前記不活性ガス封入工程では、前記放電工程後における前記電槽内の活性ガスの割合が、前記不活性ガス封入工程で前記電槽内にある気体の一部を不活性ガスに置き換えないときの前記放電工程後における前記電槽内の活性ガスの割合よりも低い割合である所定割合以下となるように、前記電槽内の気体の一部を不活性ガスに置き換える
非水電解質二次電池の製造方法。
【請求項２】
前記捲回工程では、最外周の少なくとも一部に前記負極板が配置されるように前記電極体を捲回する
請求項１に記載の非水電解質二次電池の製造方法。
【請求項３】
前記不活性ガス封入工程では、前記所定割合が３０％以下になるように、前記電槽内の気体の一部を不活性ガスに置き換える
請求項１又は２に記載の非水電解質二次電池の製造方法。
【請求項４】
前記不活性ガス封入工程では、前記不活性ガスとして、ヘリウムガス（Ｈｅ）及びアルゴンガス（Ａｒ）の少なくとも一方が用いられる
請求項１〜３のいずれか一項に記載の非水電解質二次電池の製造方法。
【請求項５】
前記不活性ガス封入工程と前記放電工程の終了との間にさらに、
所定の充電量で二次電池を充電する充電工程と、
前記充電工程で充電された後、所定の期間だけ所定の高温環境下に二次電池を維持する高温エージング工程とを備える
請求項１〜４のいずれか一項に記載の非水電解質二次電池の製造方法。
【請求項６】
前記不活性ガス封入工程では前記電槽内の気体の一部を予め定めた置換量だけ不活性ガスに置換し、
前記不活性ガス封入工程に先立ち、予め行われた前記不活性ガス封入工程で取得された前記電槽内の気体を不活性ガスに置き換えた割合と、同じく予め行われた前記放電工程の後に取得された前記電槽内の活性ガスの割合とに基づいて、前記置換量を求める置換量算出工程をさらに備える
請求項１〜５のいずれか一項に記載の非水電解質二次電池の製造方法。
【請求項７】
前記非水電解質二次電池として、リチウムイオン二次電池を製造する
請求項１〜６のいずれか一項に記載の非水電解質二次電池の製造方法。
【請求項８】
電極体と非水電解質とを電槽に収容している非水電解質二次電池であって、
前記電極体は、負極板が正極板よりも外周に配置された部分を有するように前記正極板と前記負極板とがセパレータを挟んで捲回されてなり、
前記負極板は、金属製の集電箔の両面に負極活物質が配置され、
前記電槽内の気体は、大気よりも不活性ガスの割合が多いとともに、活性ガスの割合が３０％以下である
非水電解質二次電池。
【発明の詳細な説明】
【技術分野】
【０００１】
本発明は、リチウムイオン二次電池等の非水電解質二次電池の製造方法、及び、非水電解質二次電池に関する。
【背景技術】
【０００２】
リチウムイオン二次電池は、高いエネルギー密度を有し、高容量であることから、電気自動車（ＥＶ）やハイブリッド自動車（ＨＶ）等の駆動用電源として用いられている。リチウムイオン二次電池は、電極芯体の両面に活物質層を設けた正極板及び負極板をセパレータを介して捲回又は積層した電極体であれば、正極板及び負極板の対向面積が大きくなり大電流を取り出し易いものとなる。
【０００３】
一方、リチウムイオン二次電池は、長期保存した場合に生じる自己放電や電池性能の劣化が問題となることもある。そこで例えば、正極からの金属流出を促進するフッ化水素酸（ＨＦ）の生成を抑制することで電池性能の劣化を抑制するようにした技術の一例が特許文献１に記載されている。
【０００４】
特許文献１に記載のリチウムイオン二次電池は、六フッ化リン酸リチウム（ＬｉＰＦ６）を含む非水電解質を有し、非水電解質がリン酸リチウム（Ｌｉ３ＰＯ４）を含む。
【先行技術文献】
【特許文献】
【０００５】
【特許文献１】特開２００５−７１６４１号公報
【発明の概要】
【発明が解決しようとする課題】
【０００６】
特許文献１に記載の技術によれば、リン酸リチウム（Ｌｉ３ＰＯ４）を含むことで非水電解質中の六フッ化リン酸リチウム（ＬｉＰＦ６）が水分と接したとしてもフッ化水素酸（ＨＦ）の生成が抑制されるようになる。
【０００７】
ところで、リチウムイオン二次電池は、長期保存した場合に生じる自己放電や電池性能の劣化が、電極体と電槽内の気体との間の反応に起因して生じることも知られている。この点、特許文献１に記載の技術は、電極体と非水電解質との反応を抑制することができるものの、電極体と電槽内の気体との反応を抑制するものではない。また、電極体と電槽内の気体との間の反応とはいえ、長期保存における反応となると、この反応に起因する電池性能の劣化等も無視できないものとなる。
【０００８】
本発明は、このような実情に鑑みてなされたものであり、その目的は、電極体と電槽内の気体との間の反応によって生じる電池性能の劣化を抑制することのできる非水電解質二次電池の製造方法、及び、非水電解質二次電池を提供することにある。
【課題を解決するための手段】
【０００９】
上記課題を解決する非水電解質二次電池の製造方法は、電極体を電槽に収容している非水電解質二次電池の製造方法であって、正極板と金属製の集電箔の両面に活物質を有する負極板とをセパレータを挟んで捲回することで前記電極体を作製する捲回工程と、前記電極体と非水電解質とを前記電槽に収容する収容工程と、前記電極体と前記非水電解質とが収容された前記電槽内の気体の一部を不活性ガスに置換するとともに、この置換した状態で前記電槽を封止する不活性ガス封入工程と、前記電槽の封止された二次電池を充電後に放電する放電工程とを備え、前記捲回工程では、前記負極板を前記正極板よりも外周に配置する部分を有するように捲回し、前記不活性ガス封入工程では、前記放電工程後における前記電槽内の活性ガスの割合が、前記不活性ガス封入工程で前記電槽内にある気体の一部を不活性ガスに置き換えないときの前記放電工程後における前記電槽内の活性ガスの割合よりも低い割合である所定割合以下となるように、前記電槽内の気体の一部を不活性ガスに置き換える。
【００１０】
充電状態にある非水電解質二次電池は、負極板にリチウムイオンが保持された状態にあるが、これが長期保存されると自己放電や電池性能の劣化が生じる。すなわち、負極板に保持されたリチウムイオンが活性ガスと反応することによって失活して炭酸リチウム（Ｌｉ２ＣＯ３）となってしまったり、負極板の内周と外周との電位差により負極板の内周から外周にリチウムイオンが移動して充電量が減少したりする。この点、このような方法によれば、放電工程後における電槽内の活性ガスの割合が所定割合以下になるように、不活性ガス封入工程で電槽内の気体の一部が不活性ガスに置き換えられる。これにより、最外周の負極板の負極活物質が電槽内の活性ガスと反応する割合を低下させて、充電状態の負極板に保持されているリチウムイオンの減少が抑制されるようになることから、電槽内の気体によって生じる電池性能の劣化を抑制することができるようになる。
【００１１】
好ましい方法として、前記捲回工程では、最外周の少なくとも一部に前記負極板が配置されるように前記電極体を捲回する。
【００１２】
このような方法によれば、電極体の負極板が最外周に配置されて電槽内の気体と反応しやすい状態にあるとしても、電槽内に封入した不活性ガスによって活性ガスとの反応が抑えられるようになる。
【００１３】
好ましい方法として、前記不活性ガス封入工程では、前記所定割合が３０％以下になるように、前記電槽内の気体の一部を不活性ガスに置き換える。
【００１４】
このような方法によれば、放電工程後の活性ガスの割合が３０％以下になるので電槽内の気体に接する負極板におけるリチウムイオンの失活や自己放電が抑制されるようになる。
【００１５】
好ましい方法として、前記不活性ガス封入工程では、前記不活性ガスとして、ヘリウムガス（Ｈｅ）及びアルゴンガス（Ａｒ）の少なくとも一方が用いられる。
【００１６】
このような方法によれば、ヘリウムガス及びアルゴンガスによって負極板のリチウムイオンの失活等が抑制される。
【００１７】
好ましい方法として、前記不活性ガス封入工程と前記放電工程の終了との間にさらに、所定の充電量で二次電池を充電する充電工程と、前記充電工程で充電された後、所定の期間だけ所定の高温環境下に二次電池を維持する高温エージング工程とを備える。
【００１８】
このような方法によれば、封止後に充電工程及び高温エージング工程で活性ガスの割合が上昇したとしても、電槽内の活性ガスの割合を、充電工程及び高温エージング工程の後において所定割合に抑えることができるようになる。
【００１９】
好ましい方法として、前記不活性ガス封入工程では前記電槽内の気体の一部を予め定めた置換量だけ不活性ガスに置換し、前記不活性ガス封入工程に先立ち、予め行われた前記不活性ガス封入工程で取得された前記電槽内の気体を不活性ガスに置き換えた割合と、同じく予め行われた前記放電工程の後に取得された前記電槽内の活性ガスの割合とに基づいて、前記置換量を求める置換量算出工程をさらに備える。
【００２０】
このような方法によれば、不活性ガス封入工程での不活性ガスへの置換量が、不活性ガス封入工程で電槽内の空気を不活性ガスに置き換えた割合と、放電工程の後における電槽内の活性ガスの割合とに基づいて予め求められる。
【００２１】
好ましい方法として、前記非水電解質二次電池として、リチウムイオン二次電池を製造する。
【００２２】
このような方法によれば、充電された状態で長期保存されたリチウムイオン二次電池の自己放電や電池性能の劣化を抑制することができるようになる。
【００２３】
上記課題を解決する非水電解質二次電池は、電極体と非水電解質とを電槽に収容している非水電解質二次電池であって、前記電極体は、負極板が正極板よりも外周に配置された部分を有するように前記正極板と前記負極板とがセパレータを挟んで捲回されてなり、前記負極板は、金属製の集電箔の両面に負極活物質が配置され、前記電槽内の気体は、大気よりも不活性ガスの割合が多いとともに、活性ガスの割合が３０％以下である。
【００２４】
このような構成によれば、外周の負極板の負極活物質が電槽内の活性ガスと反応する割合が低下するようになることから、充電状態の負極板に保持されているリチウムイオンの減少が抑制され、電槽内の気体によって生じる電池性能の劣化を抑制することができるようになる。
【発明の効果】
【００２５】
本発明によれば、電極体と電槽内の気体との間の反応によって生じる電池性能の劣化を抑制することができる。
【図面の簡単な説明】
【００２６】
【図１】非水電解質二次電池を具体化した一実施形態について、その構造の概略図。
【図２】同実施形態の極板群の断面構造を示す模式図。
【図３】同実施形態の非水電解質二次電池を製造する方法についてその手順を示すフローチャート。
【図４】同実施形態の極板群の充電状態を示す模式図であって、（ａ）は初めて充電した後の状態を示す模式図、（ｂ）は充電状態を所定期間維持した後の状態を示す模式図。
【図５】従来の極板群の充電状態を示す模式図であって、（ａ）は初めて充電した後の状態を示す模式図、（ｂ）は充電状態を所定期間維持した後の状態を示す模式図。
【図６】同実施形態の製造方法の不活性ガス封入工程で用いられる不活性ガスの置換割合を算出する方法を具体化した手順を示すフローチャート。
【図７】同実施形態の製造方法で不活性ガスの置換割合を算出するためのグラフ。
【図８】同実施形態の負極板の充電量と電位差との関係を、負極活物質を構成するカーボンの種類毎に示すグラフ。
【発明を実施するための形態】
【００２７】
図１〜図８に従って、非水電解質二次電池の製造方法、及び、非水電解質二次電池を具体化した一実施形態を説明する。なお、本実施形態では、非水電解質二次電池としての二次電池１０はリチウムイオン二次電池である。
【００２８】
本実施形態の二次電池１０は、バスバーで複数が接続されることにより組電池を構成する。組電池は、電気自動車もしくはハイブリッド自動車に搭載され、電動モータ等に電力を供給する。二次電池１０は、外形が直方体形状の密閉式電池である。
【００２９】
図１に示すように、二次電池１０は、上側に開口部を有する直方体形状の電池ケース１１と、電池ケース１１を封止する蓋体１２と、電池ケース１１の内部に収容される電極体としての極板群２０と、電池ケース１１内に注入された液体状の非水電解質２７とを備える。電池ケース１１及び蓋体１２はアルミニウム合金等の金属で構成されている。二次電池１０は、電池ケース１１に蓋体１２を取り付けることで密閉された電槽が構成される。また二次電池１０は、蓋体１２に、電力の充放電に用いられる２つの外部端子１３を備えている。
【００３０】
極板群２０は、正極板２１と負極板２２とそれらの間に配置されたセパレータ２３とが扁平に捲回されて形成されている。極板群２０は、捲回される方向（捲回方向）の両端２６で折り返されることにより多重に積層されている。極板群２０は、捲回方向に直交する方向（捲き軸方向）の一端側に正極板２１がはみ出た正極部２１Ａと、同直交する方向の他端側に負極板２２がはみ出た負極部２２Ａとを有する。正極部２１Ａ及び負極部２２Ａはそれぞれその一部が圧縮されるとともに、それら正極部２１Ａ及び負極部２２Ａのうちの圧縮された部分にはそれぞれ外部端子１３に接続される電極端子１４が溶接されている。
【００３１】
セパレータ２３は、正極板２１及び負極板２２の間に非水電解質２７を保持するためのポリプロピレン製等の不織布である。また、セパレータ２３としては、多孔性ポリエチレン膜、多孔性ポリオレフィン膜、及び多孔性ポリ塩化ビニル膜等の多孔性ポリマー膜、又は、リチウムイオンもしくはイオン導電性ポリマー電解質膜を、単独、又は組み合わせて使用することもできる。
【００３２】
よって、電池ケース１１内の非水電解質２７は、セパレータ２３に吸収・保持されているとともに、セパレータ２３に吸収されない部分が極板群２０の周囲に滞留している。つまり、極板群２０は、その一部が非水電解質２７中に没しているとともに、その他の部分が電池ケース１１内の空間に配置されて気体にさらされている。
【００３３】
（非水電解質）
非水電解質２７は、非水溶媒に支持塩が含有された組成物である。ここで、非水溶媒としては、プロピレンカーボネート（ＰＣ）、エチレンカーボネート（ＥＣ）、ジエチルカーボネート（ＤＥＣ）、ジメチルカーボネート（ＤＭＣ）、エチルメチルカーボネート（ＥＭＣ）等からなる群から選択された一種または二種以上の材料を用いることができる。また、支持塩としては、ＬｉＰＦ６、ＬｉＢＦ４、ＬｉＣｌＯ４、ＬｉＡｓＦ６、ＬｉＣＦ３ＳＯ３、ＬｉＣ４Ｆ９ＳＯ３、ＬｉＮ（ＣＦ３ＳＯ２）２、ＬｉＣ（ＣＦ３ＳＯ２）３、ＬｉＩ等から選択される一種または二種以上のリチウム化合物（リチウム塩）を用いることができる。
【００３４】
（正極板）
図２を参照して、極板群２０の構成について説明する。
【００３５】
まず、正極について詳述する。正極板２１は、電極芯体である集電箔としての正極基材２１１の内周面２１１Ａ及び外周面２１１Ｂにそれぞれ正極合剤２１２，２１３が塗布されている。なお、捲回されたとき内側になる面が内周面２１１Ａ、外側になる面が外周面２１１Ｂである。正極板２１の正極基材２１１は、従来の二次電池の構成要素と同様の構成要素を用いることができる。例えば、基材の材料として、導電性の良好な金属からなる導電性材料が好ましく用いられる。例えば、正極基材２１１として、アルミニウムまたはアルミニウムを主成分とする合金からなる薄膜を用いることができる。
【００３６】
正極合剤２１２，２１３は正極活物質を有する。正極活物質は、遷移金属元素（すなわち、Ｎｉ、Ｃｏ、及びＭｎの少なくとも１種）の他に、付加的に、１種または複数種の元素を含有し得る。付加的な元素としては、周期表の１族（ナトリウム等のアルカリ金属）、２族（マグネシウム、カルシウム等のアルカリ土類金属）、４族（チタン、ジルコニウム等の遷移金属）、６族（クロム、タングステン等の遷移金属）、８族（鉄等の遷移金属）に属するいずれかの元素を含むことができる。また、付加的な元素としては、周期表の１３族（半金属元素であるホウ素、もしくはアルミニウムのような金属）、及び１７族（フッ素のようなハロゲン）に属するいずれかの元素を含むことができる。好ましくは、正極活物質は、「ＬｉＮｉＣｏＭｎＯ２系正極活物質」である。「ＬｉＮｉＣｏＭｎＯ２系正極活物質」は、ＬｉとＮｉとＣｏとＭｎとを含む複合酸化物を意味し、Ｌｉ、Ｎｉ、Ｃｏ、及びＭｎとは異なる金属元素を更に含んでもよい。
【００３７】
また、正極合剤２１２，２１３は導電材を含んでいてもよい。導電材としては、例えばアセチレンブラック（ＡＢ）、ケッチェンブラック等のカーボンブラック、黒鉛（グラファイト）を用いることができる。
【００３８】
正極板２１は、例えば、正極活物質と、導電材と、溶媒と、結着剤（バインダー）とを混練し、混練後の正極合剤２１２を正極基材２１１に塗布して乾燥することで作製される。ここで、溶媒としては、例えばＮＭＰ（Ｎ−メチル−２−ピロリドン）溶液を用いることができる。また、バインダーとしては、例えば、ポリフッ化ビニリデン（ＰＶｄＦ）、スチレンブタジエンラバー（ＳＢＲ）、ポリテトラフルオロエチレン（ＰＴＦＥ）、カルボキシメチルセルロース（ＣＭＣ）等を用いることができる。
【００３９】
（負極板）
次に負極板２２は、電極芯体である集電箔としての負極基材２２１の内周面２２１Ａ及び外周面２２１Ｂにそれぞれ負極合剤２２２，２２３が塗布されている。なお、捲回されたとき内側になる面が内周面２２１Ａ、外側になる面が外周面２２１Ｂである。負極板２２の負極基材２２１は、従来の二次電池の構成要素と同様の構成要素を用いることができる。例えば、基材の材料として、導電性の良好な金属からなる導電性材料が好ましく用いられる。例えば、負極基材２２１として、銅やニッケルあるいはそれらの合金からなる薄膜を用いることができる。
【００４０】
負極合剤２２２，２２３は、負極活物質を有する。負極活物質は、リチウムを吸蔵・放出可能な材料であり、例えば、黒鉛（グラファイト）等からなる粉末状の炭素材料を用いることができる。そして、負極板２２は、負極活物質と、溶媒と、バインダーとを正極板２１と同様に混練し、混練後の負極合剤２２２を負極基材２２１に塗布して乾燥することで作製される。本実施形態では、バインダーはナトリウム塩を有するカルボキシメチルセルロース（ＣＭＣ）を含んでいる。
【００４１】
（二次電池の製造手順）
図３を参照して、二次電池１０の製造工程にかかる手順について説明する。
【００４２】
二次電池１０の製造工程は、極板等を捲回して極板群２０を製造する捲回工程（ステップＳ１０）と、極板群２０に電極端子１４を溶接する端子溶接工程（ステップＳ１１）と、電池ケース１１内に絶縁フィルム（図示略）に挿入するフィルム挿入工程（ステップＳ１２）とを有する。また、二次電池１０の製造工程は、電池ケース１１に極板群２０を挿入する極板群挿入工程（ステップＳ１３）と、電池ケース１１に蓋体１２を取り付ける封缶工程（ステップＳ１４）と、電池ケース１１内の極板群２０を乾燥させる乾燥工程（ステップＳ１５）とを有する。また、二次電池１０の製造工程は、電池ケース１１に非水電解質２７を注入する注液工程（ステップＳ１６）と、電池ケース１１内に不活性ガスを封入する不活性ガス封入工程（ステップＳ１７）と、電池ケース１１を封止する封止工程（ステップＳ１８）とを有する。また、二次電池１０の製造工程は、二次電池１０を初めて充電する初充電工程（ステップＳ１９）と、二次電池１０を所定期間だけ高温環境下に維持する高温エージング工程（ステップＳ２０）と、二次電池１０を自己放電させる自己放電工程（ステップＳ２１）とを有する。そして、二次電池１０の製造工程は、二次電池１０に出荷検査を行う出荷検査工程（ステップＳ２２）を有する。これら製造工程が終了することで、市場に流通させることのできる二次電池１０が製造される。
【００４３】
上述の各工程について詳述する。
【００４４】
捲回工程（ステップＳ１０）では、正極板２１と負極板２２とをそれらの間にセパレータ２３が介在するように捲回方向に扁平に捲回することで極板群２０が製造される。例えば、捲回前の積層体は、正極板２１、セパレータ２３、負極板２２、セパレータ２３の順に積層されているとともに、正極板２１と負極板２２との重なりが捲き軸方向に多少ずらされている。よって、この捲回前の積層体から、捲き軸方向の一端に正極部２１Ａがはみ出し、他端に負極部２２Ａがはみ出した極板群２０が製造される。
【００４５】
また、極板群２０の最外周には、負極板２２が配置される。例えば、上述した捲回前の積層体は、正極板２１が内側になるように捲回されることで、最外周には負極板２２が配置される。つまり、極板群２０の最外周では、負極板２２が電池ケース１１内において非水電解質２７から露出した部分が電池ケース１１内の気体にさらされることになる。一方、負極板２２において、非水電解質２７に浸かっている部分や、非水電解質２７を含むセパレータ２３が密着している最外周よりも内周の部分は、電池ケース１１内で気体にさらされるおそれが低い。なお、極板群２０における面積は相対的に小さいが、負極板２２は、極板群２０の捲き軸方向端面も電池ケース１１内の気体にさらされる。
【００４６】
端子溶接工程（ステップＳ１１）では、極板群２０の捲き軸方向端部において、正極部２１Ａ及び負極部２２Ａのそれぞれその一部が圧縮されるとともに、それら正極部２１Ａ及び負極部２２Ａの圧縮された部分にそれぞれ外部端子１３に接続される電極端子１４が溶接される。
【００４７】
フィルム挿入工程（ステップＳ１２）では、絶縁フィルムが電池ケース１１の内壁に沿って電池ケース１１に挿入される。
【００４８】
極板群挿入工程（ステップＳ１３）では、電池ケース１１の内壁に沿って対向する絶縁フィルムの内側に配置されるように極板群２０が電池ケース１１に挿入配置される。
【００４９】
封缶工程（ステップＳ１４）では、極板群２０が挿入された状態で電池ケース１１の開口に蓋体１２が溶接される。これにより、電池ケース１１は、蓋体１２の注液口（図示略）以外が封鎖される。
【００５０】
乾燥工程（ステップＳ１５）では、電池ケース１１内の極板群２０が乾燥される。
【００５１】
注液工程（ステップＳ１６）では、電池ケース１１に非水電解質が注入される。
【００５２】
不活性ガス封入工程（ステップＳ１７）では、電池ケース１１内に不活性ガスが封入される。電池ケース１１内の空間は、不活性ガス封入工程以前の雰囲気下における気体（通常、空気）で満たされている。そこで、例えば、蓋体１２の注液口に差し込んだ不活性ガス注入管から電池ケース１１内に不活性ガスを注入するとともに、同じく注液口から電池ケース１１の雰囲気であった気体（以下、置換前気体）の一部を排出させる。これにより、電池ケース１１内は、置換前気体の一部が不活性ガスに置換されて、不活性ガスを所定の割合で含む置換された後の気体（以下、置換後気体）となる。本実施形態では、不活性ガスは、希ガスの一つであるヘリウムガス（Ｈｅ）である。なお、不活性ガスは、リチウムイオン（Ｌｉ＋）と反応しない気体、又は、反応しづらい気体であればよく、例えば、周期表の第１８族（希ガス）であるアルゴンガス（Ａｒ）等であると好ましい。例えば、大気に対する比重の大きいアルゴンガス（Ａｒ）等は、大気に対する比重の小さいヘリウム（Ｈｅ）よりも電池ケース１１から抜けづらいため、電池ケース１１内の不活性ガスの割合が低下するおそれを小さくすることができる。
【００５３】
不活性ガス封入工程では、電池ケース１１内に注入される不活性ガスの量、すなわち置換前気体との置換量は、電池ケース１１内の空間に対する割合として予め定められている置換割合に基づいて算出される。例えば、置換割合が５％であれば、電池ケース１１内の空間の全容量に対して５％の量に相当する不活性ガスが電池ケース１１内に注入され、置換割合が２０％であれば、電池ケース１１内の空間の全容量に対して２０％の量に相当する不活性ガスが電池ケース１１内に注入される。
【００５４】
ここで、置換割合は、自己放電工程後に電池ケース１１内の気体に含まれる「活性ガス」の割合が所定割合、例えば３０％以下になるように定められた割合である。所定割合は、不活性ガス封入工程で置換割合を０％としたとき、自己放電工程後に電池ケース１１内の気体に含まれる活性ガスの割合として通常測定される割合（基準値）よりも低い割合が設定される。例えば、置換割合を０％としたとき、通常測定される割合（基準値）が３５％であるとすれば、所定割合は３０％以下等に設定される。本実施形態では、活性ガスは、二酸化炭素（ＣＯ２）、一酸化炭素（ＣＯ）、及び、酸素（Ｏ２）の３種類の気体である。なお、活性ガスはさらに、酸化反応を生じさせやすい気体成分であるフルオロエタン（ＣＨ３ＣＨ２Ｆ）やフッ化水素酸（ＨＦ）を含んでいてもよい。
【００５５】
封止工程（ステップＳ１８）では、蓋体１２の注入口を封止して電池ケース１１を密閉する。ここまでの工程で、二次電池１０としての構成が組み上げられる。
【００５６】
続いて、二次電池１０の電池性能が調整される工程が行われる。
【００５７】
初充電工程（ステップＳ１９）では、二次電池１０が満充電になるまで充電される。
【００５８】
高温エージング工程（ステップＳ２０）では、満充電状態の二次電池１０が、２つの外部端子１３を開放した状態で所定期間、所定温度となる環境下に維持（保存）される。所定温度は、例えば、５０℃である。
【００５９】
自己放電工程（ステップＳ２１）は、外部端子１３を開放した状態で二次電池１０を所定の電池残量まで放電させる工程である。なお、自己放電工程は、初充電工程の終了後から開始され、高温エージング工程の期間を含めて進行する工程である。図３では、高温エージング工程と自己放電工程とは、直列的に記載しているが、高温エージング工程と自己放電工程とは、高温エージング工程の終了は自己放電工程の終了よりも早いが、それらの期間の一部が重複する関係を有している。例えば、自己放電工程では、所定の電池残量が「０」とされる。なお、所定の電池残量は、満充電量未満であれば適切な値を設定することもできる。
【００６０】
ところで、初充電工程や高温エージング工程、自己放電工程では、正極板２１、負極板２２及び非水電解質２７との間で充放電反応が生じ、この過程で、活性ガスが発生し、電池ケース１１内の活性ガスの割合が高くなることが知られている。ここで、活性ガスの発生について説明する。充電されている二次電池１０内に存在する非水電解質２７は、正極板２１又は負極板２２によって電位を印加された状態になるため、正極板２１上では非水電解質２７の酸化分解反応が進行しやすく、負極板２２上では非水電解質２７の還元分解反応が進行しやすい。また、正極板２１や負極板２２では、非水電解質２７内の支持塩（ＬｉＰＦ６等）に起因した電解質分解反応も生じる。非水電解質２７は有機溶媒や無機化合物（ＬｉＰＦ６等）を含んで構成されるため、電解質分解時に正極板２１上や負極板２２上で有機物又は無機物からなる被膜が形成されるとともに、活性ガス（ＣＯ、ＣＯ２等）が水素ガス（Ｈ２）等の無機ガス及びメタン、エタン、エチレン等の低沸点炭化水素とともに発生する。
【００６１】
なお、発明者らは、活性ガスの割合が高くなる度合いは、電池の性質（電池容量、二次電池の種類等）、電池の環境（環境温度等）、電池の材料（正極合剤や負極合剤、非水電解質の成分及び添加物等）に応じて二次電池毎に相違することを確認している。その一方、発明者らは、活性ガスの割合が高くなる度合いは、電池の性質、電池の環境及び電池の材料が同様であれば、それぞれの二次電池が同様の傾向を有することも確認している。例えば、工業的に同一の製品として製造された複数の二次電池１０は、初充電工程、高温エージング工程及び自己放電工程を経たとき、電池ケース１１内の活性ガスの高くなる割合が同様である傾向にある。こうしたことから、発明者らは、不活性ガス封入工程で、電池ケース１１内に予め定めた置換割合に基づいて不活性ガスを注入することで、自己放電工程後の電池ケース１１内の活性ガスの割合を所定割合とすることができることを見出した。換言すると、発明者らは、自己放電工程後の電池ケース１１内の活性ガスの割合を所定割合とすることができる置換割合を予め定めることができることを見出した。
【００６２】
出荷検査工程（ステップＳ２２）は、二次電池１０を出荷するに際して行われる検査である。その後、二次電池１０は、出荷されることで市場に流通された状態におかれる。換言すると、出荷前の二次電池１０は、製造状態にあり、未使用状態である。
【００６３】
（作用）
図４及び図５を参照して、上述のようにして製造された二次電池１０について、これを充電状態で長期保存したときの自己放電や電池性能の劣化について説明する。なお、図４及び図５は、負極板２２が最外周にある部分を示している。
【００６４】
図４（ａ）に示すように、例えば、不活性ガス封入工程で置換割合の不活性ガスが注入されて製造された二次電池１０は、充電後、負極板２２の負極合剤２２２，２２３中にはリチウムイオン（Ｌｉ＋）やリチウム（Ｌｉ）が保持されている。このとき最外周の負極板２２は、外周面２２１Ｂの負極合剤２２３が電池ケース１１内の気体に接しており、該気体と負極合剤２２３とが反応する可能性を有している。
【００６５】
図４（ｂ）に示すように、例えば、不活性ガス封入工程で置換割合の不活性ガスが注入されて製造された二次電池１０は、充電後、外部端子１３を開放した状態で、長期保存されたとしても、負極板２２の負極合剤２２２，２２３中にはリチウムイオン（Ｌｉ＋）やリチウム（Ｌｉ）が保持されている。通常、高温エージング工程や自己放電工程で電池ケース１１内の活性ガスの割合が高くなると、最外周の負極合剤２２３が活性ガスと反応する可能性が高まるが、不活性ガス封入工程で気体の一部がヘリウムガス（Ｈｅ）に置換されていることから、活性ガスの相対的な割合が低く抑えられる。よって、外周面２２１Ｂの負極合剤２２３は、リチウムイオン（Ｌｉ＋）やリチウム（Ｌｉ）が活性ガスに接して酸化によって失活することが抑制される。すなわち、二次電池１０としての自己放電や電池性能の劣化が抑制される。
【００６６】
図５（ａ），（ｂ）は、不活性ガス封入工程での置換割合が低い場合、例えば置換割合が０％である場合について示す。
【００６７】
図５（ａ）に示すように、二次電池１０は、充電終、負極板２２の負極合剤２２２，２２３中にはリチウムイオン（Ｌｉ＋）やリチウム（Ｌｉ）が保持されている。このとき、例えば、不活性ガス封入工程で不活性ガスが注入されずに製造された二次電池１０は、高温エージング工程や自己放電工程で電池ケース１１内の活性ガスの割合が高くなっている。つまり、不活性ガス封入工程で気体（空気）の一部がヘリウムガス（Ｈｅ）に置換されていないことから外周面２２１Ｂの負極合剤２２３は、すぐに活性ガス（例えばＣＯ２）に接し、反応する可能性が高い。例えば、外周面２２１Ｂの負極合剤２２３は、リチウムイオン（Ｌｉ＋）やリチウム（Ｌｉ）が活性ガスによる酸化によって炭酸リチウム（Ｌｉ２ＣＯ３）となって失活して負極合剤２２３に析出層３０Ａを形成するようになる。よって、二次電池１０は自己放電や電池性能の劣化を生じる。
【００６８】
図５（ｂ）に示すように、例えば、不活性ガス封入工程で不活性ガスが注入されずに製造された二次電池１０は、充電後、外部端子１３を開放した状態で、長期保存されることでさらに、最外周の負極合剤２２３が活性ガスと反応する。すなわち、活性ガスの割合が高くなっている電池ケース１１内の気体に最外周の負極合剤２２３がさらされ、負極合剤２２３のリチウムイオン（Ｌｉ＋）やリチウム（Ｌｉ）が活性ガスと反応して酸化されることで炭酸リチウム（Ｌｉ２ＣＯ３）が析出して負極合剤２２３に幅広い析出層３０Ｂを形成するようなことが避けられない。すなわち、二次電池１０は自己放電や電池性能の劣化を生じる。
【００６９】
また図５（ｂ）を参照して、負極板２２は、負極基材２２１を挟んで外周面２２１Ｂに負極合剤２２３、内周面２２１Ａに負極合剤２２２を有している。通常、リチウムイオン（Ｌｉ＋）は、負極合剤２２３と負極合剤２２２との間を、金属膜である負極基材２２１を越えて移動しない。しかし、外周面２２１Ｂの負極合剤２２３のリチウムイオン（Ｌｉ＋）が大きく減少すると、負極板２２において、外周面２２１Ｂの負極合剤２２３と内周面２２１Ａの負極合剤２２２との間に大きな電位差が生じる。こうなると、大きな電位差が、内周面２２１Ａの負極合剤２２２のリチウムイオン（Ｌｉ＋）を負極基材２２１に引き寄せ、さらには、負極基材２２１の切れ目である端部を迂回させるようにして外周の負極合剤２２３に移動する（矢印Ｊ１，Ｊ２）。
【００７０】
また、負極基材２２１に引き寄せられることで放電時、リチウムイオン（Ｌｉ＋）の反応速度が低下するおそれがある。
【００７１】
また、最外周の負極板２２の外周面２２１Ｂは、正極板２１に対向しないので充電量に関係しないが、その外周面２２１Ｂの負極合剤２２３に、充電量に貢献する内周面２２１Ａの負極合剤２２２からリチウムイオン（Ｌｉ＋）が移動する。これにより、充電量に貢献する内周面２２１Ａにおけるリチウムイオン（Ｌｉ＋）が減少して、二次電池１０としての充電量が低下する。すなわち、自己放電が生じるとともに、充電量の低下も生じる。
【００７２】
また、外周面２２１Ｂの負極合剤２２３に移動したリチウムイオン（Ｌｉ＋）がさらに、活性ガスと反応し、酸化して炭酸リチウム（Ｌｉ２ＣＯ３）として負極合剤２２３に幅広い析出層３０Ｂを形成するようにもなる。さらに、外周面２２１Ｂに移動して一旦電位差を小さくしたリチウムイオン（Ｌｉ＋）が炭酸リチウム（Ｌｉ２ＣＯ３）となれば、再び電位差が大きくなることになる。そして、引き続いて内周面２２１Ａの負極合剤２２２から外周面２２１Ｂの負極合剤２２３にリチウムイオン（Ｌｉ＋）が移動して二次電池１０としての充電量の低下を生じる現象が継続的するようになる。
【００７３】
これらの点に対して、本実施形態では、不活性ガス封入工程で電池ケース１１内に不活性ガスを封入することで二次電池１０としての自己放電、電池性能の低下を抑制している。
【００７４】
また、図４（ｂ）、図５（ｂ）の左側に示すように、負極基材２２１の端部に負極合剤２２２，２２３が塗工されていない部分（未塗工部）を設けると、負極基材２２１を乗り越えて内周面２２１Ａの負極合剤２２２から外周面２２１Ｂの負極合剤２２３にリチウムイオン（Ｌｉ＋）が移動すること（矢印Ｊ２）が容易ではなくなる。逆に、図４（ｂ）、図５（ｂ）の右側に示すように、負極基材２２１の端部まで負極合剤２２２，２２３が塗工されていると、リチウムイオン（Ｌｉ＋）が負極基材２２１を乗り越えて内周面２２１Ａから外周面２２１Ｂに移動すること（矢印Ｊ１）が容易である。よって、未塗工部を設けることで、二次電池１０の自己放電や電池性能の劣化を抑制することもできる。
【００７５】
（置換割合の算出）
図６及び図７を参照して、不活性ガス封入工程で使用する予め定められた置換割合の算出方法について説明する。
【００７６】
置換割合の算出には複数の二次電池１０を用いるが、説明の便宜上、２つの二次電池１０を例にして説明する。また、説明の便宜上、図３及び図６のフローチャートについて、各工程で２つの二次電池１０に対して処理を行うものとして説明する。
【００７７】
まず、置換割合を求めたい二次電池１０について、これと同等の二次電池１０を作成する。すなわち、捲回工程（図３のステップＳ１０）から注液工程（図３のステップＳ１６）を通じて同等の二次電池１０を２つ用意する。
【００７８】
それから、同等の二次電池１０に対して、テスト用不活性ガス封入工程（図６のステップＳ１７０）、及び封止工程（図６のステップＳ１８）から自己放電工程（図６のステップＳ２１）を同様の条件となるように実行する。また、同等の二次電池１０に対して、活性ガス割合取得工程（図６のステップＳ３０）と、置換量算出工程としての置換割合算出工程（図６のステップＳ３１）とを同様の条件となるように実行する。なお、封止工程（図６のステップＳ１８）から自己放電工程（図６のステップＳ２１）までの工程は、図３の封止工程（ステップＳ１８）から自己放電工程（ステップＳ２１）までと同様の工程であるの詳細な説明は割愛する。
【００７９】
図６を参照して詳述すると、テスト用不活性ガス封入工程（図６のステップＳ１７０）では、２つの二次電池１０に対して相違する置換割合を適用する。例えば、一方のテスト用の二次電池１０には、不活性ガス封入工程での置換割合を「１５％」とし、他方のテスト用の二次電池１０は、不活性ガス封入工程での置換割合を「０％」とする。そして、２つの二次電池１０にそれぞれ、封止工程（図６のステップＳ１８）から自己放電工程（図６のステップＳ２１）までを実行する。
【００８０】
その後、活性ガス測定工程では、電池ケース１１内の活性ガスの割合が測定される。これにより、他方のテスト用の二次電池１０から、置換割合が「０％」であるときの「自己放電後のセル内の活性ガスの濃度［％］」（基準値）が測定される。また、一方のテスト用の二次電池１０から、置換割合が「１５％」であるときの「自己放電後のセル内の活性ガスの濃度［％］」（改善値）が測定される。そして、測定された「基準値」と「改善値」とに基づいて、二次電池１０の自己放電工程後の活性ガスの割合を所定割合（例えば「３０％」）とするための置換割合を算出する置換割合算出工程が行われる（図６のステップＳ３１）。これにより、置換割合を求めたい二次電池１０に対する、置換割合が算出される。そして、この算出された置換割合が、同等の二次電池１０を製造する際、不活性ガス封入工程で定められた置換割合としても利用される。
【００８１】
図７を参照して、置換割合の算出について説明する。
【００８２】
図７のグラフＣ１は、基準値を目標値「３０％」とするために必要とする置換割合の一例を示す。目標値「３０％」は、所定割合であって、自己放電工程後の電池ケース１１内の活性ガスの割合の値である。グラフＣ１に示すように、基準値と、当該基準値を有する二次電池１０の改善値とが得られれば、その二次電池１０を目標値にするために必要な置換割合が、基準値と、改善値と、目標値と、その基準値を改善値にする置換割合とに基づいて算出することができる。例えば、置換割合を「（基準値−目標値）／（基準値−改善値）×（改善値にする置換割合）」によって算出することができるようになる。
【００８３】
図７のグラフＣ１に示す一例は、複数の二次電池１０から求めた、基準値と、目標値にする置換割合との関係を示している。グラフＣ１に示すように、基準値が高ければ、目標値にする置換割合も大きくなる。グラフＣ１によれば、基準値が４０％であるとき、置換割合は１５％程度に定まり、基準値が５０％であるとき、置換割合は３５％程度に定まる。こうして得られグラフＣ１によって、この二次電池１０に対する不活性ガス封入工程における置換割合を定めることができる。
【００８４】
（負極板の電位差）
図８を参照して、極板群２０の負極板２２に生じる電位差について説明する。
【００８５】
図８は、負極板２２の充電量Ｑと、負極板２２において外周面２２１Ｂの負極合剤２２３と内周面２２１Ａの負極合剤２２２との間に生じる電位差との関係について２つのグラフＣ２，Ｃ３を示す。このうちグラフＣ２は、負極活物質が３次元結晶を有する黒鉛（グラファイト）である場合を示し、グラフＣ３は、負極活物質が非晶質炭素からなるソフトカーボン又はハードカーボンである場合を示す。
【００８６】
本実施形態では、負極合剤２２２，２２３に含まれる負極活物質は黒鉛（グラファイト）である。黒鉛（グラファイト）を主成分とする負極活物質は、充電量Ｑが一定値以上の範囲にあれば、充電量Ｑの変化に対して電位差が小さく、かつ、低く維持される。一方、充電量Ｑが一定値未満の範囲にあると、充電量Ｑの変化に対する電位差が非常に大きくなる特性を有している。一般に、二次電池１０が長期保存されるとき、充電量が管理されない状態におかれるため、充電量Ｑが一定未満にまで低下するおそれが高い。そして、一旦、充電量Ｑが一定未満にまで低下してしまうと、上述した理由等によって、負極板２２の内周面２２１Ａと外周面２２１Ｂとの間に充電量Ｑの差が生じると、内周面２２１Ａと外周面２２１Ｂとの間の電位差が急激に大きくなる。そして、これも上述したように、電位差によって生じる内周面２２１Ａの負極合剤２２２から外周面２２１Ｂの負極合剤２２３へのリチウムイオン（Ｌｉ＋）の移動が大きな電位差により一層促進されるようになる。すなわち、一旦、充電量Ｑが一定未満の範囲まで低下すると、自己放電や電離性能の劣化が急激に進行するおそれがある。
【００８７】
この点、本実施形態の二次電池１０は、不活性ガス封入工程で最外周の負極合剤２２３のリチウムイオン（Ｌｉ＋）の失活や、内周面２２１Ａから外周面２２１Ｂへの移動が抑制されることから、充電量Ｑの低下も抑制されて、長期保存されたとしても充電量Ｑが一定以上に維持される期間をより長くすることができるようになる。よって、本実施形態によれば、二次電池１０を長期保存したとしても、極板群２０と電池ケース１１内の気体との間の反応によって生じる電池性能の劣化が抑制されるようになる。
【００８８】
以上説明したように、本実施形態によれば、以下に記載するような効果が得られるようになる。
【００８９】
（１）充電状態にある二次電池１０は、負極板２２にリチウムイオン（Ｌｉ＋）が保持された状態にあるが、これが長期保存されると自己放電や電池性能の劣化が生じる。すなわち、負極板２２に保持されたリチウムイオン（Ｌｉ＋）が活性ガスと反応することによって失活して炭酸リチウム（Ｌｉ２ＣＯ３）となってしまったり、負極板２２の内周面２２１Ａと外周面２２１Ｂとの電位差により負極板２２の内周面２２１Ａから外周面２２１Ｂにリチウムイオン（Ｌｉ＋）が移動して充電量が減少したりする。
【００９０】
この点、本実施形態は、自己放電工程後における電槽内の活性ガスの割合が所定割合以下になるように、不活性ガス封入工程で電槽内の気体の一部を不活性ガスに置き換える。これにより、最外周の負極板２２の負極活物質が電槽内の活性ガスと反応する割合を低下させて、充電状態の負極板２２に保持されているリチウムイオン（Ｌｉ＋）の減少が抑制されるようになる。よって、電槽内の気体によって生じる電池性能の劣化を抑制することができる。
【００９１】
（２）極板群２０の負極板２２が最外周に配置されて電槽内の気体と反応しやすい状態にあるとしても、電槽内に封入した不活性ガスによって活性ガスとの反応が抑えられるようになる。
【００９２】
（３）自己放電工程後の活性ガスの割合が３０％以下になるので電槽内の気体に接する負極板２２におけるリチウムイオン（Ｌｉ＋）の失活や自己放電が抑制されるようになる。
【００９３】
（４）不活性ガスとしてヘリウムガス（Ｈｅ）及びアルゴンガス（Ａｒ）を用いることで負極板２２のリチウムイオンの失活等が抑制される。
【００９４】
（５）電池ケース１１の封止後に充電工程及び高温エージング工程で活性ガスの割合が上昇したとしても、電槽内の活性ガスの割合を、充電工程及び高温エージング工程の後において所定割合に抑えることができるようになる。
【００９５】
（６）不活性ガス封入工程での不活性ガスへの置換量が、不活性ガス封入工程で電槽内の空気を不活性ガスに置き換えた割合と、自己放電工程の後における電槽内の活性ガスの割合とに基づいて予め求められる。
【００９６】
（７）充電された状態で長期保存されたリチウムイオン二次電池の自己放電や電池性能の劣化を抑制することができるようになる。
【００９７】
（その他の実施形態）
なお上記実施形態は、以下の態様で実施することもできる。
【００９８】
・上記実施形態では、極板群２０は、正極板２１、負極板２２及びセパレータ２３を捲回した構造である場合について例示した。しかしこれに限らず、二次電池の形状や使用目的に応じて適宜変更してもよい。例えば、正極板、負極板、及びセパレータを介して積層した（捲回しない）タイプの構造であってもよい。
【００９９】
・上記実施形態では、電池ケース１１内の雰囲気の一部を不活性ガスで置換する場合について例示した。しかしこれに限らず、電池ケース内の雰囲気の全部を不活性ガスに置換してもよい（例えば、置換割合が１００％）。
【０１００】
・上記実施形態では、不活性ガス封入工程で電池ケース１１内の気体に不活性ガスの割合を置換割合にする場合について例示した。しかしこれに限らず、不活性ガスの割合が置換割合に相当する雰囲気下で、不活性ガス封入工程以前の作業を行うことで、不活性ガス封入工程を省くこともできる。または、不活性ガス封入工程で注入する不活性ガスの割合を減少させることができる。
【０１０１】
・上記実施形態では、不活性ガスがヘリウムガスかアルゴンガスである場合について例示した。しかしこれに限らず、不活性ガスは、ヘリウムガス及びアルゴンガスが混合されていてもよいし、ヘリウムガスやアルゴンガスにその他のガスが混合されていてもよい。また、不活性ガスとして、周期表の第１８族以外のガス、例えば、窒素ガス（Ｎ２）を利用してもよい。
【０１０２】
・上記実施形態では、所定割合が例えば３０％以下である場合について例示したが、これに限らず、所定割合を３０％未満としてもよいし、所定割合を３０％より大きくしてもよい。所定割合は、二次電池の電池特性や用途などに応じて設定することができる。
【０１０３】
・上記実施形態では、極板群２０の最外周が負極板２２である場合について例示した。しかしこれに限らず、極板群の最外周には、負極板の外周に捲回されたセパレータが配置されてもよい。例えば、捲回前の積層体は、正極板が内側になるように捲回されることで、負極板に捲回されているセパレータを最外周に配置させることができる。また、負極板は、その外周にセパレータが配置されていたとしても、極板間に挟み込まれているセパレータに比べて繊維の密度が低下することから、電池ケース内の気体が負極合剤に到達することがすくなくないが。
【０１０４】
・上記実施形態では、自己放電工程を有する場合について例示したが、これに限らず、自己放電工程は、端子間に抵抗等を接続した放電工程であってもよい。
【０１０５】
・二次電池１０は、電気自動車もしくはハイブリッド自動車に搭載されなくてもよい。例えば、二次電池１０は、ガソリン自動車やディーゼル自動車等の車両に搭載されてもよい。また二次電池１０は、鉄道、船舶、及び航空機等の移動体や、ロボットや、情報処理装置等の電気製品の電源として用いられてもよい。
【符号の説明】
【０１０６】
１０…二次電池、１１…電池ケース、１２…蓋体、１３，１４…電極端子、２０…極板群、２１…正極板、２１Ａ…正極部、２２…負極板、２２Ａ…負極部、２３…セパレータ、２６…端、２７…非水電解質、３０Ａ，３０Ｂ…析出層、２１１…正極基材、２１１Ａ…内周面、２１１Ｂ…外周面、２１２，２１３…正極合剤、２２１…負極基材、２２１Ａ…内周面、２２１Ｂ…外周面、２２２，２２３…負極合剤。
【図１】
2019061823.tif 000003
【図２】
2019061823.tif 000004
【図３】
2019061823.tif 000005
【図４】
2019061823.tif 000006
【図５】
2019061823.tif 000007
【図６】
2019061823.tif 000008
【図７】
2019061823.tif 000009
【図８】
2019061823.tif 000010